Traversée de cloison, comprenant un boîtier (10), métallique, comprenant une surface avant (11), une surface arrière (12) et une surface périphérique (13), configuré pour être engagé dans un passage traversant (91) d’une cloison (90), la surface périphérique (13) du boîtier (10) comprenant au moins une rainure périphérique (16) configurée pour recevoir un joint (40) destiné à être écrasé entre le boitier (10) et la surface interne du passage (91), au moins une broche (20), métallique, possédant un diamètre supérieur ou égal à 1 mm, traversant complètement le boîtier (10) et faisant saillie, d’un côté, sur la surface avant (11) du boîtier (10) et, de l’autre côté, sur la surface arrière (12) du boîtier (10), et au moins un manchon (30), cylindrique et en verre, entourant ladite au moins une broche (20) au moins depuis la surface avant (11) jusqu’à la surface arrière (12) du boîtier (10) de manière à isoler électriquement ladite au moins une broche (20) par rapport au boîtier (10), dans laquelle ladite au moins une broche (20) est en cuivre ou en alliage de cuivre, éventuellement revêtue, dans laquelle le matériau du manchon (30) est un verre à base d’oxyde de tellure ayant la composition constituée par, en pourcentage molaire : - de 50 à 80 % de TeO 2 , avantageusement de 50 à 70 % ; - de 8 à 40 % de ZnO, avantageusement de 15 à 35 % ; - de 2 à 25% de TiO 2 , avantageusement de 2 à 10 % - de 0 à 20 % d’un oxyde α x O y , avantageusement de 2 à 10 %, α étant un élément choisi dans le groupe constitué par Ba, Ce, Er, Sb, Y, La et B, x étant un nombre entier égal à 1 ou 2 et y un nombre entier égal à 1, 2 ou 3; - éventuellement du ZnF 2 en une teneur de 2 à 10%, avantageusement de 3 à 8 %, - et les impuretés inévitables, à la condition que ZnF 2 soit présent lorsque αxOy est BaO, ladite composition étant essentiellement exempte d'oxyde de plomb, d'oxyde de sodium, d’oxyde de potassium et d'oxyde de vanadium. Traversée de cloison selon la revendication 1, dans laquelle la surface périphérique (13) du boîtier (10) comprend un épaulement (14) délimitant deux portions de boîtier (13a, 13b) ayant des contours différents, et dans laquelle le boîtier (10) comprend une portion de fixation (17) configurée pour coopérer avec une portion de fixation (95) du passage (91) de la cloison (90), la portion de fixation comprenant de préférence au moins un filetage (17). Traversée de cloison selon la revendication 1 ou 2, dans laquelle l’alliage ou métal du boîtier (10) est choisi dans le groupe constitué par l'inox, le nickel et les alliages à base de nickel. Traversée de cloison selon l’une quelconque des revendications 1 à 3, dans laquelle ladite au moins une broche (20) possède une longueur supérieure ou égale à 30 mm, de préférence supérieure ou égale à 50 mm, et dans laquelle ladite au moins une broche (20) fait saillie d’au moins 5 mm, de préférence d’au moins 10 mm, sur chacune des surfaces avant (11) et arrière (12) du boîtier (10). Traversée de cloison selon l’une quelconque des revendications 1 à 4, dans laquelle ladite au moins une broche (120) comprend, à l’une au moins de ses extrémités, un fût à souder (121) ou un fût de sertissage. Traversée de cloison selon l’une quelconque des revendications 1 à 5, dans laquelle au moins une broche (20) est pourvue d’un revêtement comprenant au moins une sous-couche à base de cuivre d’au moins 0,1 µm d’épaisseur, et une couche à base de nickel d’au moins 1 µm d’épaisseur. Traversée de cloison selon l’une quelconque des revendications 1 à 6, comprenant plusieurs broches (220), chaque broche (220) possédant un diamètre supérieur ou égal à 1 mm, traversant de part en part le boîtier (210) et faisant saillie, d’un côté, sur la surface avant (211) du boîtier (210) et, de l’autre côté, sur la surface arrière (212) du boîtier (210), et dans laquelle un manchon en verre distinct (230) entoure chaque broche (220) au moins depuis la surface avant (211) jusqu’à la surface arrière (212) du boîtier (210). Traversée de cloison selon l’une quelconque des revendications 1 à 7, dans laquelle la composition du verre à base d’oxyde de tellure comprend de l’oxyde α x O y choisi dans le groupe constitué par Y 2 O 3 , CeO 2 , Sb 2 O 3 , Er 2 O 3 , La 2 O 3, B 2 O 3 et BaO, en particulier dans le groupe constitué par CeO 2 , Sb 2 O 3 , La 2 O 3, Y 2 O 3 et B 2 O 3 , plus particulièrement il s’agit de CeO 2 . Procédé de fabrication d’une traversée de cloison selon l’une quelconque des revendications 1 à 8, comprenant les étapes successives suivantes a) fourniture d’un boîtier (10), métallique, comprenant une surface avant (11), une surface arrière (12) et une surface périphérique (13) ; b) fourniture d’une broche (20), en cuivre ou en alliage de cuivre, éventuellement revêtue, possédant un diamètre supérieur ou égal à 1 mm ; c) fourniture d'une préforme cylindrique de verre à base d’oxyde de tellure ayant la composition telle que définie dans l'une quelconque des revendications 1 à 8, la préforme cylindrique possédant un passage longitudinal; d) insertion de la broche (20) dans le passage longitudinal de la préforme cylindrique et insertion de l’ensemble formé par la broche (20) et la préforme cylindrique dans un passage traversant (19) du boîtier (10) ; e) maintien du contact entre la broche (20), la préforme cylindrique et le boîtier (10) à l'aide d'un outillage adapté ; f) chauffage de l’ensemble formé par la broche (20), la préforme cylindrique et le boîtier (10) à une température et pendant un temps suffisant pour obtenir le scellement verre-métal ; et g) récupération de l'ensemble (1) ainsi scellé. Procédé selon la revendication 9, comprenant en outre, après l’étape b) et avant l’étape d), l’étape suivante : b’) prétraitement de la broche (20) aboutissant à doter la broche (20) d’un revêtement comprenant au moins une couche à base de nickel d’au moins 1 µm d’épaisseur, cette étape b’) comprenant au moins les étapes suivantes : b1) cuivrage de la broche, puis b2) nickelage de la broche. Procédé selon la revendication 10, dans lequel l’étape b’) comprend, après l’étape b2), l’étape suivante : b3) étuvage à au moins 45°C durant au moins 3 minutes. Procédé selon l’une quelconque des revendications 9 à 11, comprenant en outre, après l’étape b) et avant l’étape d), l’étape suivante : b*) altération mécanique de tout ou partie de la zone qui sera recouverte par le manchon de verre aboutissant à doter la surface de la broche d’une rugosité Ra au moins égale à 3,2 µm, de préférence au moins égale à 6,3 µm.